 実施例１−９、⽐較例１ ［酸化マグネシウム分散液の調製］ 

 テフロン製容器（ビッグボーイ、容量１００ｍＬ、ミライアル株式会社製）にＹＴＺボ ール（直径０．１ｍｍ、株式会社ニッカトー製）１２０ｇ、フェニルトリメトキシシラン （ＫＢＭ−１０３、信越化学⼯業株式会社製）１．５０ｇ、２−ブタノン（特級試薬、和 光純薬株式会社製）２５．５０ｇ、および上記Ｆ処理試料１−９及び未処理試料に係る酸 化マグネシウム３．００ｇを投⼊して蓋をし、混合機（ロッキングミルＲＭ−０５、株式 会社セイワ技研製、振動数：約５１０ｒｐｍ）で２時間振とうした。振とう後、静置して ＹＴＺボールを沈降させて、上澄みを採取し、Ｆ処理試料１−９を⽤いた実施例１−９、 及び未処理試料を⽤いた⽐較例１に係る酸化マグネシウム分散液を得た。 

【００４０】 

 実施例１０−１８、⽐較例２ ［樹脂組成物の作製］ 

 ビスフェノールＦ型液状エポキシ樹脂（ＹＬ−９８３Ｕ、三菱化学株式会社製）２．２ ５ｇ、脂環式エポキシ樹脂（セロキサイド２０２１Ｐ、株式会社ダイセル製）２．２５ｇ 、実施例１−１０及び⽐較例１に係る酸化マグネシウム分散液５．００ｇ、および硬化剤 （ＣＰＩ−２１０Ｓ、サンアプロ株式会社製）０．１８０ｇを混合し、エバポレーターで ２−ブタノンを脱媒し、酸化マグネシウムを含有した、１０種のエポキシ樹脂組成物を得 た。 

【００４１】 

［樹脂組成物の成膜］  バーコーター（ＲＯＤ Ｎｏ．２２、テスター産業株式会社製）を使⽤し、ＰＥＴ基板 （ルミラーＴ６０、厚み１２５μｍ、東レ株式会社製）に１０種のエポキシ樹脂組成物を 塗⼯し、膜厚５０μｍ程度の膜を作製した。 

【００４２】 

［樹脂組成物塗⼯膜のＵＶ硬化］  １０種の塗⼯膜をＵＶ硬化装置（ＨＭ１５００１Ｃ−４、セン特殊光源株式会社製、ラ ンプ：ＳＥ−１５００Ｍ）にて、積算光量１．５Ｊ／ｃｍ ２ の条件で硬化処理を⾏い、実 施例１０−１８、⽐較例２の硬化されたエポキシ樹脂組成物膜を得た。なお、実施例１０ −１８の硬化されたエポキシ樹脂組成物膜は、実施例１−９の酸化マグネシウム分散液を ⽤いて得たものであり、⽐較例２の硬化されたエポキシ樹脂組成物膜は、⽐較例１の酸化 マグネシウム分散液を⽤いて得たものである。 

 これら硬化されたエポキシ樹脂組成物膜の硬化性を⽬視により評価した。その結果を下 記表２に⽰す。 

【００４３】 

